ЛЕГКИЕ ГИПСОВЫЕ ПАНЕЛИ С ПОНИЖЕННОЙ ПЛОТНОСТЬЮ И УСТАНОВЛЕННОЙ СТЕПЕНЬЮ ОГНЕСТОЙКОСТИ

3
1. Огнестойкая гипсовая панель, содержащая отвержденный гипсовый средний слой, расположенный между двумя облицовочными листами, при этом гипсовый средний слой имеет плотность (D) примерно 40 фунтов на кубический фут (примерно 640 кг/м) или менее, и содержит кристаллическую матрицу отвержденного гипса и частицы с высоким коэффициентом расширения, способные расширяться до примерно 300% или более относительно их начального объема после нагревания в течение примерно одного часа при температуре примерно 1560°F (примерно 850°C), при этом частицы с высоким коэффициентом расширения содержатся в количестве и распределены внутри кристаллической матрицы отвержденного гипса таким образом, что показатель теплоизоляции панели (TI) составляет примерно 20 минут или больше.
3
2. Огнестойкая гипсовая панель по п.1, отличающаяся тем, что гипсовый средний слой эффективно придает панели отношение TI/D, составляющее примерно 0,6 мин/фунтов на кубический фут (примерно 0,038 минут/(кг/м)) или более.
3. Огнестойкая гипсовая панель по п.1, отличающаяся тем, что кристаллическая матрица отвержденного гипса содержит стенки, ограничивающие воздушные пустоты со средним эквивалентным сферическим диаметром примерно 100 мкм или больше.
4. Огнестойкая гипсовая панель по п.1, отличающаяся тем, что кристаллическая матрица отвержденного гипса содержит стенки, ограничивающие и разделяющие воздушные пустоты в среднем гипсовом слое, при этом средняя толщина стенок составляет примерно 25 мкм или больше.
5. Огнестойкая гипсовая панель по п.1, отличающаяся тем, что панель проявляет среднюю стойкость к усадке примерно 75% или больше при нагревании при температуре примерно 1800°F (примерно 980°C) в течение одного часа.
6. Огнестойкая гипсовая панель по п.1, отличающаяся тем, что гипсовый средний слой изготовлен из суспензии, содержащей воду, строительный гипс, частицы с высоким коэффициентом расширения и высокоэффективную теплопоглощающую добавку в количестве, эффективном для обеспечения показателя теплоизоляции (TI), большего, чем показатель гипсового среднего слоя, полученного из суспензии, не содержащей высокоэффективную теплопоглощающую добавку.
7. Огнестойкая гипсовая панель по п.1, отличающаяся тем, что частицы с высоким коэффициентом расширения содержат нерасширенные частицы вермикулита и содержатся в количестве и распределены внутри кристаллической матрицы отвержденного гипса таким образом, что показатель теплоизоляции панели составляет (TI) примерно 20 минут или больше.
8. Огнестойкая гипсовая панель по п.7, отличающаяся тем, что гипсовый средний слой изготовлен из суспензии, содержащей воду; строительный гипс; частицы вермикулита в количестве до примерно 10% по массе в пересчете на массу строительного гипса; и минеральное волокно, стекловолокно, или углеродное волокно, или их комбинации.
9. Огнестойкая гипсовая панель по п.8, отличающаяся тем, что она соответствует требованиям по меньшей мере стандарту UL U305 для панелей с установленной одночасовой степенью огнестойкости.
10. Огнестойкая гипсовая панель по п.9, отличающаяся тем, что при номинальной толщине панели примерно 5/8-дюйма (примерно 1,6 см), сопротивление протаскиванию гвоздей панели составляет по меньшей мере примерно 70 фунтов (примерно 32 кг), причем указанное сопротивление определяют согласно стандарту ASTM C473-09.
11. Огнестойкая гипсовая панель по п.8, отличающаяся тем, что она соответствует требованиям по меньшей мере стандарту U419 для панелей с установленной одночасовой степенью огнестойкости.
3
12. Огнестойкая гипсовая панель, содержащая отвержденный гипсовый средний слой, расположенный между двумя облицовочными листами, при этом гипсовый средний слой содержит кристаллическую матрицу отвержденного гипса и частицы с высоким коэффициентом расширения, распределенные по гипсовому среднему слою, способные расширяться до примерно 300% или более относительно их начального объема после нагревания в течение примерно одного часа при температуре примерно 1560°F (примерно 850°C), при этом панель имеет плотность примерно 40 фунтов на кубический фут (примерно 640 кг/м) или менее и твердость среднего слоя составляет по меньшей мере примерно 11 фунтов (примерно 5 кг), при этом гипсовый средний слой и частицы с высоким коэффициентом расширения обеспечивают панель с высокотемпературной усадкой панели (S) примерно 10% или менее и отношением высокотемпературного увеличения толщины к высокотемпературной усадке (TE/S) составляет примерно 0,2 или более.
13. Огнестойкая гипсовая панель по п.12, отличающаяся тем, что кристаллическая матрица отвержденного гипса содержит стенки, ограничивающие воздушные пустоты со средним эквивалентным сферическим диаметром примерно 100 мкм или больше.
14. Огнестойкая гипсовая панель по п.13, отличающаяся тем, что кристаллическая матрица отвержденного гипса содержит стенки, ограничивающие воздушные пустоты со средним эквивалентным диаметром сферы от примерно 100 мкм до примерно 350 мкм при стандартном отклонении от примерно 100 до примерно 225.
15. Огнестойкая гипсовая панель по п.12, отличающаяся тем, что кристаллическая матрица отвержденного гипса содержит стенки, ограничивающие и разделяющие воздушные пустоты в среднем гипсовом слое, при этом средняя толщина стенок составляет примерно 25 мкм или больше.
16. Огнестойкая гипсовая панель по п.15, отличающаяся тем, что средняя толщина стенок составляет от примерно 25 мкм до примерно 75 мкм при стандартном отклонении от примерно 5 до примерно 40.
17. Огнестойкая гипсовая панель по п.12, отличающаяся тем, что частицы с высоким коэффициентом расширения содержат частицы вермикулита с высоким коэффициентом расширения.
18. Огнестойкая гипсовая панель по п.17, отличающаяся тем, что гипсовый средний слой изготовлен из суспензии, содержащей воду; строительный гипс; частицы вермикулита с высоким коэффициентом расширения в количестве до примерно 10% по массе в пересчете на массу строительного гипса и минеральное волокно, стекловолокно, или углеродное волокно, или их комбинации.
19. Огнестойкая гипсовая панель по п.18, отличающаяся тем, что суспензия дополнительно содержит крахмал в количестве от примерно 0,3% до примерно 3,0% по массе в пересчете на массу строительного гипса и диспергатор в количестве от примерно 0,1% до примерно 1,0% по массе в пересчете на массу строительного гипса.
20. Огнестойкая гипсовая панель по п.18, отличающаяся тем, что суспензия дополнительно включает фосфатсодержащий компонент в количестве от примерно 0,03% до примерно 0,4% по массе в пересчете на массу строительного гипса.
21. Огнестойкая гипсовая панель по п.12, отличающаяся тем, что при номинальной толщине панели примерно 5/8-дюйма (примерно 1,6 см), сопротивление протаскиванию гвоздей панели составляет по меньшей мере примерно 70 фунтов (примерно 32 кг), причем указанное сопротивление определяют согласно стандарту ASTM C473-09.
22. Огнестойкая гипсовая панель по п.12, отличающаяся тем, что она соответствует требованиям по меньшей мере стандарту UL U305 для панелей с установленной одночасовой степенью огнестойкости.
23. Огнестойкая гипсовая панель по п.12, отличающаяся тем, что она соответствует требованиям по меньшей мере стандарту U419 для панелей с установленной одночасовой степенью огнестойкости.
3
24. Огнестойкая гипсовая панель, содержащая отвержденный гипсовый средний слой, расположенный между двумя облицовочными листами, при этом гипсовый средний слой содержит кристаллическую матрицу отвержденного гипса и частицы с высоким коэффициентом расширения, распределенные по гипсовому среднему слою, при этом панель имеет плотность примерно 40 фунтов на кубический фут (примерно 640 кг/м) или менее и твердость среднего слоя составляет по меньшей мере примерно 11 фунтов (примерно 5 кг), номинальная толщина панели составляет 5/8-дюйма (примерно 1,6 см), частицы с высоким коэффициентом расширения при нагревании имеют первую нерасширенную фазу и вторую расширенную фазу, и панель эффективно подавляет перенос тепла через конструкцию из указанных панелей, полученную и нагреваемую согласно методикам, описанным в стандарте UL U419, в соответствии с которым поверхности панелей на одной стороне конструкции подвергаются воздействию источника тепла, а поверхности панелей на противоположной, ненагреваемой стороне конструкции снабжены множеством температурных датчиков согласно стандарту UL U419, так что максимальное единичное значение температурных датчиков на ненагреваемой стороне конструкции составляет менее примерно 500°F (примерно 260°C) через примерно 60 минут при нагревании конструкции в соответствии с кривой время-температура, приведенной в стандарте ASTM E119-09a.
25. Огнестойкая гипсовая панель по п.24, отличающаяся тем, что панель эффективно подавляет перенос тепла через конструкцию, так что среднее значение температурных датчиков на ненагреваемой стороне конструкции, измеренное согласно стандарту UL U419, составляет менее примерно 380°F (примерно 195°C) после нагревания в течение примерно 60 минут в соответствии с кривой время-температура, приведенной в стандарте ASTM E119-09a.
26. Огнестойкая гипсовая панель по п.24, отличающаяся тем, что панель эффективно подавляет перенос тепла через конструкцию, так что среднее значение температурных датчиков на ненагреваемой стороне конструкции, измеренное согласно стандарту UL U419, составляет менее примерно 410°F (примерно 210°C) после нагревания в течение примерно 55 минут в соответствии с кривой время-температура, приведенной в стандарте ASTM E119-09a.
27. Огнестойкая гипсовая панель по п.24, отличающаяся тем, что панель эффективно подавляет перенос тепла через конструкцию, так что среднее значение температурных датчиков на ненагреваемой стороне конструкции, измеренное согласно стандарту UL U419, составляет менее примерно 320°F (примерно 160°C) после нагревания в течение примерно 55 минут в соответствии с кривой время-температура, приведенной в стандарте ASTM E119-09a.
28. Огнестойкая гипсовая панель по п.24, отличающаяся тем, что панель эффективно подавляет перенос тепла через конструкцию, так что максимальное единичное значение температурных датчиков на ненагреваемой стороне конструкции, измеренное согласно стандарту UL U419, составляет менее примерно 260°F (примерно 125°C) и среднее значение температурных датчиков на ненагреваемой поверхности конструкции, измеренное согласно стандарту UL U419, составляет менее примерно 250°F (примерно 120°C) после нагревания в течение примерно 50 минут, при этом нагревание осуществляют в соответствии с кривой время-температура, приведенной в стандарте ASTM E119-09a.
29. Огнестойкая гипсовая панель по п.24, отличающаяся тем, что панель эффективно подавляет перенос тепла через конструкцию таким образом, что панель соответствует требованиям по меньшей мере стандарту U419 для панелей с установленной одночасовой степенью огнестойкости.
30. Огнестойкая гипсовая панель по п.24, отличающаяся тем, что частицы с высоким коэффициентом расширения способны расширяться до примерно 300% или более относительно их начального объема после нагревания в течение примерно одного часа при температуре примерно 1560°F (примерно 850°C).